(57)【要約】【課題】  紫外線による劣化を防ぐことができる高精細の透過型スクリーン及びその製造方法並びに背面投射型表示装置を提供する。【解決手段】  平面状の基部１２と、基部１２の厚さ方向の一方の面に形成された全反射フレネルレンズ部１３と、基部１２の厚さ方向の他方の面に形成された光拡散部１５とを有する透過型スクリーン１１であって、全反射フレネルレンズ部１３が電離放射線硬化型樹脂からなり、光拡散部１５又は光拡散部１５上に形成された透明樹脂層若しくは支持部が紫外線吸収樹脂又は紫外線吸収剤を含有する樹脂からなる。本発明においては、基部１２の紫外線透過率の平均が波長３００〜４００ｎｍで４０％以上であり、紫外線吸収作用を有する光拡散部１５又は透明樹脂層若しくは支持部の紫外線透過率の平均が波長３００〜４００ｎｍで１５％以下である。【選択図】    図１
2006065185.tif 000002
【特許請求の範囲】
【請求項１】
平面状の基部と、前記基部の厚さ方向の一方の面に形成された全反射フレネルレンズ部と、前記基部の厚さ方向の他方の面に形成された光拡散部とを有する透過型スクリーンであって、
前記全反射フレネルレンズ部が電離放射線硬化型樹脂からなり、前記光拡散部又は前記光拡散部上に形成された透明樹脂層若しくは支持部が紫外線吸収樹脂又は紫外線吸収剤を含有する樹脂からなることを特徴とする透過型スクリーン。
【請求項２】
前記基部の紫外線透過率の平均が波長３００〜４００ｎｍで４０％以上であり、紫外線吸収作用を有する前記光拡散部又は前記透明樹脂層若しくは前記支持部の紫外線透過率の平均が波長３００〜４００ｎｍで１５％以下であることを特徴とする請求項１に記載の透過型スクリーン。
【請求項３】
前記光拡散部はレンチキュラーレンズシートであり、当該レンチキュラーレンズシートはシリンドリカルレンズが前記基部側の面の反対面に形成されていることを特徴とする請求項１又は２に記載の透過型スクリーン。
【請求項４】
前記光拡散部は、第１斜面と第２斜面とからなる略Ｖ字形状の多数の溝が前記基部側の面の反対面から該基部側に向かって先細るように形成された樹脂シートであり、
前記第１斜面と第２斜面は、前記全反射フレネルレンズ部で偏向された平行光を全反射させるように形成されていることを特徴とする請求項１又は２に記載の透過型スクリーン。
【請求項５】
前記光拡散部が備える略Ｖ字形状の多数の溝に光吸収材が充填されていることを特徴とする請求項４に記載の透過型スクリーン。
【請求項６】
前記光拡散部が電離放射線硬化型樹脂からなることを特徴とする請求項４又は５に記載の透過型スクリーン。
【請求項７】
請求項１〜６のいずれか１項に記載の透過型スクリーンを有することを特徴とする背面投射型表示装置。
【請求項８】
平面状の基部と、前記基部の厚さ方向の一方の面に形成された全反射フレネルレンズ部と、前記基部の厚さ方向の他方の面に形成された光拡散部とを有し、前記光拡散部又は前記光拡散部上に形成された透明樹脂層若しくは支持部の紫外線透過率の平均が波長３００〜４００ｎｍで１５％以下である透過型スクリーンの製造方法であって、
紫外線透過率の平均が波長３００〜４００ｎｍで４０％以上である基部の一方の面に、電離放射線硬化型樹脂からなる全反射フレネルレンズ部を形成する全反射フレネルレンズシート作製工程と、
紫外線吸収樹脂又は紫外線吸収剤を含有する樹脂で前記光拡散部又は前記透明樹脂層若しくは前記支持部を形成する光拡散シート作製工程と、
作製された全反射フレネルレンズシート及び光拡散シートの何れか一方に接着剤を塗布して両シートを貼り合わせる工程と、を有することを特徴とする透過型スクリーンの製造方法。
【発明の詳細な説明】
【技術分野】
【０００１】
本発明は、透過型スクリーン及びその製造方法並びに背面投射型表示装置に関し、更に詳しくは、紫外線による劣化を防ぐことができる高精細の透過型スクリーン及びその製造方法並びにその透過型スクリーンを備えた背面投射型表示装置に関するものである。
【背景技術】
【０００２】
背面投射型表示装置であるプロジェクションテレビジョンには、光源から発せられた映像光を投影する透過型スクリーンが備えられている。この透過型スクリーンは、一般に、光源から拡大投射される映像光を観察者側へ平行光又は略平行光に偏向させるためのフレネルレンズシートと、その平行光又は略平行光を拡散させて画像の視野角を広くするためのレンチキュラーレンズシートとを有している。フレネルレンズシートは、入射する映像光を精度よく偏向させるために、高精度の賦形型と紫外線硬化型樹脂を用いて製造されている。具体的には、フレネルレンズシート形成用の平面状の成形型に紫外線硬化型樹脂を塗布した後、紫外線を照射して硬化させ、その後、その成形型からフレネルレンズシートを離型することにより製造されている。
【０００３】
フレネルレンズシートの製造に使用される紫外線硬化型樹脂には、光重合反応を開始させるための増感剤、紫外線と相互作用する官能基を含む分子、その他それに類する反応性基を含む物質が含まれているため、製造されたフレネルレンズシートは、使用時に紫外線を含む外光が照射されることにより徐々に劣化するという問題があった。こうした問題を解決するため、例えば特許文献１には、シート内にフレネル中心を持つサーキュラーフレネルレンズが紫外線硬化型樹脂で形成されたフレネルレンズシートと、紫外線吸収剤を含む光拡散性基板とで構成されてなる透過型スクリーンが提案されている（例えば特許文献１を参照）。
【特許文献１】特開平１−１７７０２３号公報
【特許文献２】特開昭６１−２０８０４１号公報
【発明の開示】
【発明が解決しようとする課題】
【０００４】
一方、近年においては背面投射型表示装置の薄型化が要請されており、そのための手段として、シート内にフレネル中心を持たないサーキュラーフレネルレンズの一部分である全反射フレネルレンズを入光面側に形成した一体型の透過型スクリーンが提案されている（例えば特許文献２を参照）。この全反射フレネルレンズシートは、映像光をスクリーンに対し斜め方向から投射する背面投射表示装置に用いられるフレネルレンズシートであり、入光面に三角形状のプリズム群を設け、このプリズムの第１の面で入射光を屈折させた後、第２の面で全反射させてから出光させるフレネルレンズシートである。そのため、入射光を所望の方向に精度よく偏向する必要があり、従来のサーキュラーフレネルレンズシートよりも精度よく製造することが要求されている。
【０００５】
しかしながら、上記の一体型の透過型スクリーンにおいても、紫外線を含む外光によりフレネルレンズシートの劣化が生じるという問題がある。
【０００６】
本発明は、上記問題を解決するためになされたものであって、その目的は、紫外線による劣化を防ぐことができる高精細の透過型スクリーン及びその製造方法を提供すること、並びにその透過型スクリーンを備えた背面投射型表示装置を提供することにある。
【課題を解決するための手段】
【０００７】
上記目的を達成するための本発明の透過型スクリーンは、平面状の基部と、前記基部の厚さ方向の一方の面に形成された全反射フレネルレンズ部と、前記基部の厚さ方向の他方の面に形成された光拡散部とを有する透過型スクリーンであって、前記全反射フレネルレンズ部が電離放射線硬化型樹脂からなり、前記光拡散部又は前記光拡散部上に形成された透明樹脂層若しくは支持部が紫外線吸収樹脂又は紫外線吸収剤を含有する樹脂からなることを特徴とする。
【０００８】
この発明によれば、一体型の透過型スクリーンの光拡散部又は光拡散部上に形成された透明樹脂層若しくは支持部が紫外線吸収樹脂又は紫外線吸収剤を含有する樹脂からなるので、その光源側に設けられた電離放射線硬化型樹脂からなる全反射フレネルレンズ部の劣化を防ぐことができる。その結果、光学精度のよい透過型スクリーンの品質を長期に渡って保持することができる。
【０００９】
本発明の透過型スクリーンにおいて、前記基部の紫外線透過率の平均が波長３００〜４００ｎｍで４０％以上であり、紫外線吸収作用を有する前記光拡散部又は前記透明樹脂層若しくは前記支持部の紫外線透過率の平均が波長３００〜４００ｎｍで１５％以下であることが好ましい。
【００１０】
この発明によれば、紫外線透過率のよい基部を備えているので、透過型スクリーンの製造時に全反射フレネルレンズ部を形成し易いという利点がある。また、この発明によれば、紫外線吸収作用を有する前記光拡散部又は前記透明樹脂層若しくは前記支持部の紫外線透過率の平均が上記範囲内であるので、光源側に設けられた電離放射線硬化型樹脂からなる全反射フレネルレンズ部の紫外線による劣化を防ぐことができる。
【００１１】
本発明の透過型スクリーンにおいて、(i)前記光拡散部はレンチキュラーレンズシートであり、当該レンチキュラーレンズシートはシリンドリカルレンズが前記基部側の面の反対面に形成されていること、又は、(ii)前記光拡散部は、第１斜面と第２斜面とからなる略Ｖ字形状の多数の溝が前記基部側の面の反対面から該基部側に向かって先細るように形成された樹脂シートであり、前記第１斜面と第２斜面は、前記全反射フレネルレンズ部で偏向された平行光を全反射させるように形成されていること、が好ましい。
【００１２】
上記(ii)の光拡散部を備えた透過型スクリーンにおいて、前記光拡散部が備える略Ｖ字形状の多数の溝に光吸収材が充填されている態様とすることができる。
【００１３】
また、上記(i)及び(ii)の光拡散部を備えた透過型スクリーンにおいて、前記光拡散部が電離放射線硬化型樹脂からなる態様とすることができる。
【００１４】
上記目的を達成するための本発明の背面投射型表示装置は、上記本発明の各態様に係る透過型スクリーンを有することを特徴とする。
【００１５】
上記目的を達成する本発明の透過型スクリーンの製造方法は、平面状の基部と、前記基部の厚さ方向の一方の面に形成された全反射フレネルレンズ部と、前記基部の厚さ方向の他方の面に形成された光拡散部とを有し、前記光拡散部又は前記光拡散部上に形成された透明樹脂層若しくは支持部の紫外線透過率の平均が波長３００〜４００ｎｍで１５％以下である透過型スクリーンの製造方法であって、紫外線透過率の平均が波長３００〜４００ｎｍで４０％以上である基部の一方の面に、電離放射線硬化型樹脂からなる全反射フレネルレンズ部を形成する全反射フレネルレンズシート作製工程と、紫外線吸収樹脂又は紫外線吸収剤を含有する樹脂で前記光拡散部又は前記透明樹脂層若しくは前記支持部を形成する光拡散シート作製工程と、作製された全反射フレネルレンズシート及び光拡散シートの何れか一方に接着剤を塗布して両シートを貼り合わせる工程と、を有することを特徴とする。
【発明の効果】
【００１６】
以上説明したように、本発明の一体型の透過型スクリーンによれば、電離放射線硬化型樹脂で形成された全反射フレネルレンズ部よりも観察者側に紫外線を吸収することができる部材（光拡散部又は支持部）又は層（透明樹脂層）が形成されているので、外光に含まれる紫外線をその部材又は層により遮蔽することができる。その結果、その部材又は層よりも光源側に設けられた電離放射線硬化型樹脂からなる全反射フレネルレンズ部の劣化を防ぐことができ、光学精度のよい透過型スクリーンの品質を長期に渡って保持することができる。また、本発明の背面投射型表示装置によれば、光学精度のよい透過型スクリーンの品質を長期に渡って保持することができるので、長期に渡って精細画像を表示することができる。
【００１７】
また、本発明の透過型スクリーンの製造方法によれば、長期に渡って品質が保持される透過型スクリーンを安定して製造することができる。この製造方法によれば、紫外線透過率のよい基部上に全反射フレネルレンズ部を形成し易く、また、電離放射線硬化型樹脂で形成された全反射フレネルレンズ部よりも観察者側となる側の部材又は層の紫外線透過率を所定の範囲内としたので、電離放射線硬化型樹脂で形成する少なくとも全反射フレネルレンズ部の紫外線による劣化を防ぐことができる。
【発明を実施するための最良の形態】
【００１８】
本発明の透過型スクリーン及びその製造方法並びに背面投射型表示装置について、図面を参照しつつ説明する。
【００１９】
（第１実施形態の透過型スクリーン）
図１は、本発明の第１実施形態に係る透過型スクリーンの一例を示す概略斜視図である。この第１実施形態に係る透過型スクリーン１１は、平面状の基部１２と、基部１２の厚さ方向の一方の面に形成された全反射フレネルレンズ部１３と、基部１２の厚さ方向の他方の面に形成された光拡散部１５とを有している。そして、この第１実施形態の特徴は、全反射フレネルレンズ部１３が電離放射線硬化型樹脂で形成され、光拡散部１５が紫外線吸収樹脂又は紫外線吸収剤を含有する樹脂で形成されていることにある。
【００２０】
なお、この実施形態において、全反射フレネルレンズ部１３は、シート内にフレネル中心を持たないサーキュラーフレネルレンズの一部分であって、全反射面を有する多数のプリズムにより形成された全反射フレネルレンズである。また、光拡散部１５は、シリンドリカルレンズ１７が基部１２側の面の反対面に形成されたレンチキュラーレンズシートである。
【００２１】
基部１２は、平面状の透明基板である。基部１２の厚さ方向の一方の面には、後述するように電離放射線硬化型樹脂からなる全反射フレネルレンズ部１３が形成されるので、基部１２としては、その全反射フレネルレンズ部１３を形成する際に、全反射フレネルレンズ部１３が形成されない側の面から照射される電離放射線を透過できるものであることが望ましい。
【００２２】
そうした基部１２としては、例えば紫外線透過率の平均が波長３００〜４００ｎｍで４０％以上であることが好ましく、７０％以上であることがより好ましい。上記の紫外線透過率を有する基部１２を用いることにより、電離放射線硬化型樹脂で全反射フレネルレンズ部１３を作製する際に照射する電離放射線（例えば紫外線）を効率的に透過することができ、その結果、全反射フレネルレンズ部１３の光重合反応を促進して寸法精度に優れた全反射フレネルレンズ部１３を作製することができる。特に紫外線透過率の平均が波長３００〜４００ｎｍで７０％以上である場合には、全反射フレネルレンズ部１３の光重合反応をより一層促進して寸法精度の高い全反射フレネルレンズ部１３を作製することができる。
【００２３】
基部１２の紫外線透過率の測定は、種々の波長における透過率を分光光度計を用いて行い、紫外線透過率の平均は、波長３００〜４００ｎｍでの分光光度データの平均値として求めた。
【００２４】
基部１２の構成材料としては、アクリル樹脂、スチレン樹脂、ポリエステル樹脂、ポリカーボネート樹脂、アクリル−スチレン共重合体樹脂等からなる透明樹脂を挙げることができる。基部１２は、これらの樹脂をプレス成形、射出成形、キャスティング成形等の手法で作製される。基部１２の厚さは、通常０．１〜１０ｍｍの範囲内であり、上記の構成材料の種類及び紫外線透過率の値を考慮してその厚さが設定される。
【００２５】
基部１２の厚さ方向の一方の面には、全反射フレネルレンズ部１３が電離放射線硬化型樹脂により形成されている。基部１２の厚さ方向の他方の面は平担面であり、この面はレンチキュラーレンズシートである光拡散部１５と接着剤１８を介して接合する貼り合わせ面となる。
【００２６】
全反射フレネルレンズ部１３は、基部１２の厚さ方向の一方の面に形成されており、シート内にフレネル中心を持たないサーキュラーフレネルレンズの一部分であって全反射面を有する多数のプリズム１６からなるものである。各プリズム１６は、図１に示すように、光源側となる面Ｓ１の外側にある仮想点Ｏを中心とする同心円状に延び、スクリーン面に円弧状に配置されている。仮想点Ｏは、透過型スクリーン１１を正面視したときに、その透過型スクリーン１１の上下軸Ａ（図１において、透過型スクリーン１１の高さ方向に延びる軸線を意味する。）の延長線上に位置している。
【００２７】
隣り合うプリズム１６同士のピッチ（プリズムの頂部同士の間隔を意味する。）は、透過型スクリーンを使用するときに各プリズム１６の存在が視認されない範囲に選定されていることが望ましく、そのピッチは通常１．０ｍｍ程度以下であり、０．１ｍｍ程度以下であることが好ましい。プリズム１６の形状は、観察者側となる面Ｓ２からみて光源側となる面Ｓ１の後方斜め下から入射した光を、スクリーンの法線に対して平行光又は略平行光（以下、略平行光４と総称する。）に偏向することができるように設計されている。
【００２８】
図２は、図１に示した透過型スクリーン１１の概略断面図であり、（Ａ）は垂直断面の概略図、（Ｂ）は水平断面の概略図である。各プリズム１６は、図２（Ａ）に示すように、光源から投射される映像光３の少なくとも一部を屈折させつつ透過させることができる屈折面１９と、その屈折面１９を透過した光を全反射させることができる全反射面２０とを有している。
【００２９】
各プリズム１６では、屈折面１９と全反射面２０とが頂部で接し、スクリーン面に円弧状の稜線を形成している。全反射面２０の傾斜角は、屈折面１９を透過して全反射面２０に臨界角以上の入射角で入射した光の少なくとも一部が面Ｓ２の法線と平行又は略平行の方向に全反射するように設計されている。
【００３０】
こうした全反射フレネルレンズ部１３は、プリズム１６の反転形状が形成された賦形型を準備し、その賦形型に電離放射線硬化型樹脂を塗布し、その後、電離放射線硬化型樹脂上に前記した平面状の基部１２を載せ、更にその後、基部１２の上方（すなわち、全反射フレネルレンズ部１３を形成しない平坦面側のこと。）から電離放射線を照射して前記の電離放射線硬化型樹脂を硬化させることにより、形成することができる。この方法によれば、基部１２の紫外線透過率が上記のように高い値となっているので、電離放射線硬化型樹脂を硬化させる際に十分な紫外線等を照射することができ、十分な光重合反応により硬化させることができる。その結果、プリズム１６の形状を正確に形成できるので、全反射フレネルレンズ部１３を高い寸法精度で形成することができる。
【００３１】
電離放射線硬化型樹脂の原材料としては、紫外線や電子線等の電離放射線で硬化する樹脂組成物を用いることができ、具体例としては、Ｎ−ビニルピロリドン系樹脂、ウレタン系樹脂、ポリエステル系樹脂、アクリレート系樹脂等が挙げられる。
【００３２】
光拡散部１５は、全反射フレネルレンズ部１３で法線方向に略平行となるように偏向された略平行光４を少なくとも水平方向に拡散させるように作用する。この第１形態における光拡散部１５は、図２（Ｂ）に示すようなレンチキュラーレンズシートであり、そのレンチキュラーレンズシートは多数のシリンドリカルレンズ１７が基部１２側の面の反対面に形成されているものである。本発明においては、この光拡散部１５が紫外線を吸収し易い作用を有している。
【００３３】
光拡散部１５は、紫外線を吸収し易い樹脂で形成したものであってもよいし、紫外線吸収能が無い樹脂又は乏しい樹脂中に紫外線吸収剤を含有させた樹脂で形成したものであってもよい。例えば、紫外線を吸収し易いアクリル酸エステル系の樹脂を原料として形成したものであってもよいし、紫外線吸収能の無いポリスチレン、ポリカーボネート等の樹脂に、ベンゾフェノン系、ベンゾトリアゾール系、アクリレート系、サリチレート系等の紫外線吸収剤を混入させた樹脂を原料として形成したものであってもよい。
【００３４】
紫外線吸収剤を混入した樹脂を用いる場合には、必要な耐光性能が得られるようにその配合量を設定することが好ましく、好ましい一例としては、例えばポリカーボネート樹脂中に紫外線吸収剤である２（２’−ヒドロキシ−５,５’−メチルフェニル）ベンゾトリアニゾールを０．０５〜０．２重量％（質量％と同義。以下同じ。）含有させたものを挙げることができる。この好ましい一例の樹脂で形成した光拡散部１５は、電離放射線硬化型樹脂からなる全反射フレネルレンズ部１３の紫外線による劣化を防ぐことができる。
【００３５】
紫外線を吸収し易い作用を有する光拡散部１５は、紫外線透過率の平均が波長３００〜４００ｎｍで１５％以下であることが好ましく、５％以下であることが更に好ましい。その平均が１５％以下の光拡散部１５は、紫外線を吸収することができるので、全反射フレネルレンズ部１３への紫外線の到達を防止でき、全反射フレネルレンズ部１３紫外線による劣化を防ぐことができる。特に紫外線透過率の平均が波長３００〜４００ｎｍで５％以下である場合には、全反射フレネルレンズ部１３への紫外線の到達をより一層防止して紫外線による劣化を防ぐことができる。なお、紫外線透過率の測定は、上述した基部１２の場合の測定と同じである。
【００３６】
光拡散部１５は、紫外線吸収能をもつ樹脂又は紫外線吸収剤を含有する樹脂を押出成形等により形成できる。例えば、周面にシリンドリカルレンズ１７の賦形型を有する押出成形ロールを用いることにより形成することができる。形成されたシリンドリカルレンズ１７は、その長手軸が透過型スクリーン１１の上下軸Ａと平行となる向きで、互いに平行に配置されている。
【００３７】
光拡散部１５には、微粒子状の光拡散剤が含有されていてもよい。光拡散剤は、シリンドリカルレンズ１７が主に水平方向の視野角特性を制御するものである場合に、垂直方向の視野角を拡大させることができる。光拡散剤としては、一般的に光学シートに用いられる光拡散剤であればよく、スチレン樹脂微粒子、シリコーン樹脂微粒子、アクリル樹脂微粒子、ＭＳ樹脂（メタクリル−スチレン共重合樹脂）微粒子等の有機系微粒子、硫酸バリウム微粒子、ガラス微粒子、水酸化アルミニウム微粒子、炭酸カルシウム微粒子、シリカ（二酸化珪素）微粒子、酸化チタン微粒子、ガラスビーズ等の無機系微粒子等が挙げられ、これらの１種又は２種以上を樹脂中に含有させることができる。
【００３８】
この第１実施形態の透過型スクリーン１１は、基部１２上に全反射フレネルレンズ部１３が形成されたフレネルレンズシート１４と、光拡散部１５である光拡散シートとを貼り合わせて製造される。フレネルレンズシートと光拡散シートとは、その何れか一方の面に塗布された接着剤１８を介して接合される。接着剤１８としては、例えば、アクリル系接着剤等を挙げることができる。フレネルレンズシートと光拡散シートのどちらに接着剤を塗布しておくかは特に限定されないが、製造し易さの観点からは、光拡散シートに接着剤を塗布しておくことが好ましい。
【００３９】
こうして得られた本発明の第１実施形態に係る透過型スクリーン１１は、全反射フレネルレンズ部１３を有するフレネルレンズシート１４と、光拡散部１５である光拡散シートとを一体化させた透過型スクリーンであり、しかも、電離放射線硬化型樹脂からなる全反射フレネルレンズ部１３の紫外線による劣化を、紫外線吸収能を有する光拡散部１５で防ぐことができるので、長期間使用しても黄変や脆化が生じない。
【００４０】
また、本発明の一体型の透過型スクリーンは、従来のようにフレネルレンズシートと光拡散シートとの間に隙間が生じていないので、光拡散シートが紫外線吸収能を有する点において両者が同じであったとしても、隙間が存在する従来型の透過型スクリーンに比べて、温湿度等の環境の変化によって画像の解像度が低下することがないという有利な効果を奏している。
【００４１】
（第２実施形態の透過型スクリーン）
図３は、本発明の第２実施形態に係る透過型スクリーンの一例を示す概略図であり、（Ａ）は概略斜視図、（Ｂ）は水平断面の概略図である。この第２実施形態に係る透過型スクリーン２１は、光拡散部２５上に紫外線吸収作用を有する透明樹脂層２２が形成されていることに特徴があり、それ以外の構成は上述した第１実施形態の透過型スクリーン１１と同じである。
【００４２】
透明樹脂層２２は、紫外線を吸収し易い樹脂で形成したものであってもよいし、紫外線吸収能が無い樹脂又は乏しい樹脂中に紫外線吸収剤を含有させた樹脂で形成したものであってもよい。例えば、紫外線を吸収し易いアクリル酸エステル系の樹脂を原料として形成したものであってもよいし、紫外線吸収能の無いエポキシ、ウレタン等の樹脂に、ベンゾフェノン系、ベンゾトリアゾール系、アクリレート系、サリチレート系等の紫外線吸収剤を混入させた樹脂を原料として形成したものであってもよい。
【００４３】
紫外線吸収剤を混入した樹脂を用いる場合には、必要な耐光性能が得られるようにその配合量を設定することが好ましく、好ましい一例としては、例えばエポキシ樹脂中に紫外線吸収剤であるエチル−シアノ−３，３’−ジフェニルアクリレートを０．５〜２重量％含有させたものを挙げることができる。この好ましい一例の樹脂で形成した透明樹脂層２２は、電離放射線硬化型樹脂からなる全反射フレネルレンズ部１３の紫外線による劣化を防ぐことができる。
【００４４】
光拡散部２５は紫外線を積極的に吸収する作用を有しておらず、光拡散部２５上の透明樹脂層２２が紫外線を吸収する。透明樹脂層２２は、紫外線透過率の平均が波長３００〜４００ｎｍで１５％以下であることが好ましく、５％以下であることが更に好ましい。その平均が１５％以下の透明樹脂層２２は、紫外線を吸収することができるので、全反射フレネルレンズ部１３への紫外線の到達を防止でき、全反射フレネルレンズ部１３の紫外線による劣化を防ぐことができる。特に紫外線透過率の平均が波長３００〜４００ｎｍで５％以下である場合には、全反射フレネルレンズ部１３への紫外線の到達をより一層防止して紫外線による劣化を防ぐことができる。なお、紫外線透過率の測定は、上述した基部１２の場合の測定と同じである。
【００４５】
また、透明樹脂層２２が、ハードコート層又は低反射率層としての機能を兼ね備えていてもよい。ハードコート層としての機能を有する透明樹脂層は、上記透明樹脂層として、ハードコート層となるウレタン系樹脂を用い、それに上記の紫外線吸収剤を含有させればよい。また、低反射率層としての機能を有する透明樹脂層は、上記透明樹脂層として低屈折率のフッ素系樹脂を用い、それに上記の紫外線吸収剤を含有させればよい。
【００４６】
透明樹脂層２２は、例えば押出成形された光拡散部２５のシリンドリカルレンズ１７上に、厚さ約０．０１〜０．１ｍｍとなるように塗布形成することができる。
【００４７】
こうして得られた本発明の第２実施形態に係る透過型スクリーン２１は、全反射フレネルレンズ部１３を有するフレネルレンズシート１４と、光拡散部１５である光拡散シートとを一体化させた透過型スクリーンであり、しかも、電離放射線硬化型樹脂からなる全反射フレネルレンズ部１３の紫外線による劣化を、紫外線吸収能を有する透明樹脂層２２を光拡散部２５上に設けることにより防ぐので、長期間使用しても黄変や脆化が生じない。
【００４８】
（第３実施形態の透過型スクリーン）
図４は、本発明の第３実施形態に係る透過型スクリーンの一例を示す概略図であり、（Ａ）は概略斜視図、（Ｂ）は水平断面の概略図である。この第３実施形態に係る透過型スクリーン３１において、光拡散部３５は、第１斜面３３と第２斜面３４とからなる略Ｖ字形状の多数の溝３２が前記の基部１２側の面の反対面から基部側に向かって先細るように形成された樹脂シートである。そして、第１斜面３３と第２斜面３４は、全反射フレネルレンズ部１３で偏向された略平行光を全反射させるライトガイドとして機能する。
【００４９】
なお、符号３６は、観察者側に透過する光透過部である。また、それ以外の構成である基部１２や全反射フレネルレンズ部１３等は上述した第１実施形態の透過型スクリーン１１と同じであり、全反射フレネルレンズ部１３が電離放射線硬化型樹脂で形成され、光拡散部３５が紫外線吸収能を持っている。
【００５０】
紫外線吸収能を持つ光拡散部３５は、上記第１実施形態の透過型スクリーンと同様、紫外線を吸収し易い樹脂で形成したものであってもよいし、紫外線吸収能が無い樹脂又は乏しい樹脂中に紫外線吸収剤を含有させた樹脂で形成したものであってもよい。
【００５１】
この実施形態の透過型スクリーンにおいては、上記第１実施形態の透過型スクリーンと同様、光拡散部３５が紫外線を吸収する。光拡散部３５は、紫外線透過率の平均が波長３００〜４００ｎｍで１５％以下であることが好ましく、５％以下であることが更に好ましい。その平均が１５％以下（好ましくは５％以下）の光拡散部３５は、紫外線を吸収することができるので、全反射フレネルレンズ部１３への紫外線の到達を防止でき、全反射フレネルレンズ部１３の紫外線による劣化を防ぐことができる。なお、紫外線透過率の測定は、上述した基部１２の場合の測定と同じである。
【００５２】
上記第１実施形態の透過型スクリーンと同様の手段で形成した光拡散部３５は、電離放射線硬化型樹脂からなる全反射フレネルレンズ部１３の紫外線による劣化を防ぐことができる。
【００５３】
光拡散部３５は、紫外線吸収能をもつ樹脂又は紫外線吸収剤を含有する樹脂を押出成形等により形成できる。例えば、略Ｖ字形状の多数の溝３２の賦形型を周囲に有する押出成形ロールを用いることにより形成することができる。光拡散部３５に形成された多数の溝３２は、その長手軸が透過型スクリーン１１の上下軸Ａと平行となる向きで、互いに平行に配置されている。
【００５４】
光拡散部３５には、上記の実施形態において説明したのと同様に光拡散剤が含有されていてもよい。その詳細についてはここでは省略する。
【００５５】
この第３実施形態の透過型スクリーン３１は、上記の実施形態と同様に、基部１２上に全反射フレネルレンズ部１３が形成されたフレネルレンズシート１４と、光拡散部３５である光拡散シートとを貼り合わせて製造される。フレネルレンズシートと光拡散シートとは、その何れか一方の面に塗布された接着剤１８により接合される。
【００５６】
こうして得られた本発明の第３実施形態に係る透過型スクリーン３１は、全反射フレネルレンズ部１３を有するフレネルレンズシート１４と、光拡散部３５である光拡散シートとを一体化させた透過型スクリーンであり、しかも、電離放射線硬化型樹脂からなる全反射フレネルレンズ部１３の紫外線による劣化を、紫外線吸収能を有する光拡散部３５で防ぐことができるので、長期間使用しても黄変や脆化が生じない。また、本発明の一体型の透過型スクリーンは、従来のようにフレネルレンズシートと光拡散シートとの間に隙間が生じていないので、光拡散シートが紫外線吸収能を有する点において両者が同じであったとしても、隙間が存在する従来型の透過型スクリーンに比べて、温湿度等の環境の変化によって画像の解像度が低下しないという有利な効果を奏している。
【００５７】
（第４施形態の透過型スクリーン）
図５は、本発明の第４実施形態に係る透過型スクリーンの一例を示す概略図であり、（Ａ）は概略斜視図、（Ｂ）は水平断面の概略図である。この第４実施形態に係る透過型スクリーン４１において、上記第３実施形態の透過型スクリーンが有する第１斜面３３と第２斜面３４とからなる略Ｖ字形状の多数の溝３２中に光吸収材を充填した光拡散部４５とし、さらにその光拡散部４５の上に支持部４３を設けたものである。光拡散部４５の第１斜面３３及び第２斜面３４は、全反射フレネルレンズ部１３で偏向された略平行光を全反射させるライトガイドとして機能し、光吸収部４２は、透過型スクリーン内の迷光を吸収すると共に外光を吸収してコントラストを向上させるように作用する。
【００５８】
それ以外の構成である基部１２や全反射フレネルレンズ部１３等は上述した第３実施形態の透過型スクリーン３１と同じであり、全反射フレネルレンズ部１３が電離放射線硬化型樹脂で形成され、光拡散部４５又は支持部４３が紫外線吸収能を持っている。
【００５９】
紫外線吸収能は、光拡散部４５が有していてもよいし、支持部４３が有していてもよい。支持部４３が紫外線吸収能を有する場合には、光拡散部４５を電離放射線硬化型樹脂で形成することができるという利点がある。
【００６０】
光拡散部４５又は支持部４３は、紫外線透過率の平均が波長３００〜４００ｎｍで１５％以下であることが好ましく、５％以下であることが更に好ましい。その平均が１５％以下（好ましくは５％以下）の光拡散部４５又は支持部４３は、紫外線を吸収することができるので、全反射フレネルレンズ部１３への紫外線の到達を防止でき、全反射フレネルレンズ部１３の紫外線による劣化を防ぐことができる。なお、紫外線透過率の測定は、上述した基部１２の場合の測定と同じである。
【００６１】
光拡散部４５又は支持部４３に紫外線吸収能を与える手段は、上記の実施形態と同様、紫外線を吸収し易い樹脂で形成したものであってもよいし、紫外線吸収能が無い樹脂又は乏しい樹脂中に紫外線吸収剤を含有させた樹脂で形成したものであってもよい。形成した光拡散部４５は、電離放射線硬化型樹脂からなる全反射フレネルレンズ部１３の紫外線による劣化を防ぐことができる。
【００６２】
なお、それ以外の構成である基部１２や全反射フレネルレンズ部１３等は上述した各実施形態の透過型スクリーンと同じであり、少なくとも全反射フレネルレンズ部１３が電離放射線硬化型樹脂で形成され、光拡散部４５又は支持部４３が紫外線吸収能を持っている。
【００６３】
支持部４３は、光拡散部４５の光透過部３６から光が拡散することができる光透過性と、比較的薄い光拡散部４５のたわみを防いで結像した画像のゆがみを防ぐことができる剛性とを有していることが望ましく、図５に示すように、光拡散部４５の観察者側となる側の面上に接着剤（図示しない）を介して設けられる。
【００６４】
支持部４３は、光透過性の透明又は半透明のシート状部材であり、ディスプレイ等の光透過性を有する光学シートに用いられる樹脂材料で形成されている。光透過性を有する材料としては、アクリル系樹脂、ポリカーボネート系樹脂、塩化ビニル系樹脂、スチレン系樹脂、セルロース系樹脂、シクロオレフィン系樹脂等の熱可塑性樹脂等が挙げられる。好ましくは、光透過性と剛性に他に、表面耐擦傷性及び耐候性を考慮して選択されることが望ましい。
【００６５】
支持部４３は、上述した樹脂材料を押出成形機等で押出成形することにより形成される。支持部４３の厚さは、光透過性及び剛性を考慮して適宜設定される。
【００６６】
支持部４３は、図５に示すように１層の樹脂層で形成されていてもよいが、２層以上の樹脂層で形成されていてもよい。また、光拡散部４５に微粒子状の光拡散剤が含有されていない場合には、支持部４３に光拡散剤を含有させたり、光拡散剤を有する拡散層を観察者側に備える支持部４３であってもよい。また、支持部４３には、種々の機能を付加するための透明層、反射防止層、低反射層、ハードコート層、帯電防止層、防眩層、汚染防止層、偏光フィルタ層、及び電磁波シールド層等を、その目的に応じて設けてもよい。
【００６７】
こうして得られた本発明の第４実施形態に係る透過型スクリーン４１は、全反射フレネルレンズ部１３を有するフレネルレンズシート１４と、光拡散部４５である光拡散シートとを一体化させた透過型スクリーンであり、しかも、電離放射線硬化型樹脂からなる全反射フレネルレンズ部１３の紫外線による劣化を、紫外線吸収能を有する光拡散部４５又は支持部４２で防ぐことができるので、長期間使用しても黄変や脆化が生じない。また、本発明の一体型の透過型スクリーンは、従来のようにフレネルレンズシートと光拡散シートとの間に隙間が生じていないので、光拡散シートが紫外線吸収能を有する点において両者が同じであったとしても、隙間が存在する従来型の透過型スクリーンに比べて、温湿度等の環境の変化によって画像の解像度が低下しないという有利な効果を奏している。
【００６８】
（第５施形態の透過型スクリーン）
図６は、本発明の第５実施形態に係る透過型スクリーンの一例を示す概略図であり、（Ａ）は概略斜視図、（Ｂ）は水平断面の概略図である。この第５実施形態に係る透過型スクリーン５１は、光拡散部５５上に紫外線吸収作用を有する透明樹脂層５３が形成されていることに特徴があり、それ以外の構成は上述した第４実施形態の透過型スクリーン４１と同じである。すなわち、この第５実施形態の透過型スクリーン５１は、第４実施形態の透過型スクリーン４１が備える支持部４３の代わりに、紫外線吸収能をもつ透明樹脂層５３が形成されている。
【００６９】
透明樹脂層５３は、第２実施形態の透過型スクリーン２１において説明したのと同様のものであり、紫外線を吸収し易い樹脂で形成したものであってもよいし、紫外線吸収能が無い樹脂又は乏しい樹脂中に紫外線吸収剤を含有させた樹脂で形成したものであってもよい。例えば、紫外線を吸収し易いアクリル酸エステル系の樹脂を原料として形成したものであってもよいし、紫外線吸収能の無いエポキシ、ウレタン等の樹脂に、ベンゾフェノン系、ベンゾトリアゾール系、アクリレート系、サリチレート系等の紫外線吸収剤を混入させた樹脂を原料として形成したものであってもよい。
【００７０】
紫外線吸収剤を混入させる場合には、必要な耐光性能が得られるようにその配合量を設定することが好ましく、好ましい一例としては、例えばエポキシ樹脂中にエチル−シアノ−３，３’−ジフェニルアクリレートを０．５〜２重量％含有させたものを挙げることができる。この好ましい一例の樹脂で形成した透明樹脂層５３は、電離放射線硬化型樹脂からなる全反射フレネルレンズ部１３の紫外線による劣化を防ぐことができる。
【００７１】
光拡散部５５は紫外線を積極的に吸収する作用を有しておらず、光拡散部５５上の透明樹脂層５３が紫外線を吸収する。透明樹脂層５３は、紫外線透過率の平均が波長３００〜４００ｎｍで１５％以下であることが好ましく、５％以下であることが更に好ましい。その平均が１５％以下（好ましくは５％以下）の透明樹脂層５３は、紫外線を吸収することができるので、全反射フレネルレンズ部１３への紫外線の到達を防止でき、全反射フレネルレンズ部１３の紫外線による劣化を防ぐことができる。なお、紫外線透過率の測定は、上述した基部１２の場合の測定と同じである。
【００７２】
また、透明樹脂層５３が、ハードコート層又は低反射率層としての機能を兼ね備えていてもよい。ハードコート層としての機能を有する透明樹脂層は、上記透明樹脂層として、ハードコート層となるウレタン系樹脂用い、それに上記の紫外線吸収剤を含有させればよい。また、低反射率層としての機能を有する透明樹脂層は、上記透明樹脂層として低屈折率のフッ素樹脂を用い、それに上記の紫外線吸収剤を含有させればよい。
【００７３】
透明樹脂層５３は、例えば押出成形等により形成された光拡散部５５の観察者側となる側の面上に、厚さ約０．０１〜０．１ｍｍとなるように塗布形成することができる。
【００７４】
こうして得られた本発明の第５実施形態に係る透過型スクリーン５１は、全反射フレネルレンズ部１３を有するフレネルレンズシート１４と、光拡散部５５である光拡散シートとを一体化させた透過型スクリーンであり、しかも、電離放射線硬化型樹脂からなる全反射フレネルレンズ部１３の紫外線による劣化を、紫外線吸収能を有する透明樹脂層５３を光拡散部５５上に設けることにより防ぐので、長期間使用しても黄変や脆化が生じない。
【００７５】
（透過型スクリーンの製造方法）
本発明の透過型スクリーンの製造方法は、平面状の基部と、その基部の厚さ方向の一方の面に形成された全反射フレネルレンズ部と、その基部の厚さ方向の他方の面に形成された光拡散部とを有し、その光拡散部又は光拡散部上に形成された透明樹脂層若しくは支持部の紫外線透過率の平均が波長３００〜４００ｎｍで１５％以下である透過型スクリーンの製造方法である。
【００７６】
本発明の製造方法を構成する主な工程としては、(i)紫外線透過率の平均が波長３００〜４００ｎｍで４０％以上である基部の一方の面に、電離放射線硬化型樹脂からなる全反射フレネルレンズ部を形成する全反射フレネルレンズシート作製工程と、(ii)紫外線吸収樹脂又は紫外線吸収剤を含有する樹脂で光拡散部又は透明樹脂層若しくは支持部を形成する光拡散シート作製工程と、(iii)作製された全反射フレネルレンズシート及び光拡散シートの何れか一方に接着剤を塗布して両シートを貼り合わせる工程と、を有している。
【００７７】
全反射フレネルレンズシートは、先ず、プリズム１６の反転形状が形成された賦形型を準備し、その賦形型に電離放射線硬化型樹脂を塗布し、その後、電離放射線硬化型樹脂上に上記した平面状の基部１２を載せ、更にその後、基部１２の上方（すなわち、全反射フレネルレンズ部１３を形成しない平坦面側のこと。）から電離放射線を照射して前記の電離放射線硬化型樹脂を硬化させることにより、形成することができる。
【００７８】
この全反射フレネルレンズシートの作製工程においては、基部１２として、紫外線透過率の平均が波長３００〜４００ｎｍで４０％以上のものを用いる。こうした基部１２は多くの紫外線を透過するので、例えば紫外線照射による紫外線硬化型樹脂の光重合反応を促進させることができ、その硬化を十分に行うことができる。
【００７９】
光拡散シートは、上述した第１実施形態〜第５実施形態の透過型スクリーンを構成する各光拡散部を有するシートである。具体的には、各実施形態において説明したとおりであるが、紫外線吸収樹脂又は紫外線吸収剤を含有する樹脂で形成された光拡散部又は透明樹脂層若しくは支持部を有するシートである。光拡散部は、通常、紫外線吸収能をもつ樹脂又は紫外線吸収剤を含有する樹脂を押出成形等により形成できる。
【００８０】
両シートを貼り合わせる工程は、上述した全反射フレネルレンズシート及び光拡散シートの何れか一方に接着剤を塗布して両シートを貼り合わせる工程である。
【００８１】
こうして得られた透過型スクリーンは、従来のようにフレネルレンズシートと光拡散シートとの間に隙間が生じていないので、光拡散シートが紫外線吸収能を有する点において両者が同じであったとしても、隙間が存在する従来型の透過型スクリーンに比べて、温湿度等の環境の変化によって画像の解像度が低下しないという有利な効果を奏している。
【００８２】
（背面投射型表示装置）
図７は、本発明の背面投射型表示装置の一例を示す概略図であり、図８は、本発明の背面投射型表示装置の他の一例を示す概略図である。
【００８３】
本発明の背面投射型表示装置７０，８０は、全反射フレネルレンズ部をプロジェクター側の面に有する透過型スクリーン７１が用いられる。透過型スクリーン７１は上述した各実施形態の透過型スクリーンを適用できる。
【００８４】
この背面投射型表示装置７０，８０は、比較的薄型の筐体７２，８２の底部に映像光源７３が配置され、透過型スクリーン７１は、筐体７２，８２の前面側の窓部に装着されている。図７に示す背面投射型表示装置７０は、映像光源７３が透過型スクリーン７１の下方に配置され、その映像光源７３から透過型スクリーン７１に向かって斜めに投射される装置である。一方、図８に示す背面投射型表示装置８０も映像光源７３が透過型スクリーン７１の下方に配置され、その映像光源７３から透過型スクリーン７１に向かって斜めに投射される装置であるが、この背面投射型表示装置８０においては、その映像光３が筐体８２の後部壁内面に近接配置されたミラー８３で反射する。
【実施例】
【００８５】
以下に実施例を挙げて本発明を具体的に説明する。
【００８６】
（実施例１）
映像光が後方より斜めに投射される背面投射表示装置として、画面サイズ５０インチ（アスペクト比４：３、縦７６２ｍｍ×横１０６２ｍｍ）、透過型スクリーンからプロジェクター（光源）までの水平距離３２０ｍｍ、画面下端からプロジェクターを含む水平面までの垂直距離２２０ｍｍ、画面中心での映像光の入射角６２°となるように構成した。
【００８７】
全反射フレネルレンズシートの作製；先ず、プリズム（ピッチ０．１１ｍｍ）の反転形状が形成された賦形型を準備し、その賦形型に紫外線硬化型樹脂であるウレタンアクリレート樹脂を塗布した。その後、電離放射線硬化型樹脂上にアクリルスチレン共重合体からなる平面状の基部（厚さ２ｍｍ）を載せ、更にその後、基部の上方から紫外線（波長域：３００〜４００ｎｍ、照射強度：７００ｍＪ／ｃｍ２）を照射して前記の紫外線硬化型樹脂を硬化した。なお、用いた基部は、紫外線透過率の平均が波長３００〜４００ｎｍで６０％であった。紫外線透過率の測定は分光光度計により行った。
【００８８】
光拡散シートの作製；アクリルスチレン共重合樹脂中に紫外線吸収剤である２，４−ジヒドロキシベンゾフェノンを０．０５質量％含有させた樹脂材料を用い、周面にシリンドリカルレンズの賦形型を有する押出成形ロールを用いて形成した。得られた光拡散シートは、厚さが１ｍｍで、シリンドリカルレンズピッチが０．１４ｍｍで、紫外線透過率の平均が波長３００〜４００ｎｍで１０％であった。
【００８９】
こうして得られた光拡散シートの面にアクリル樹脂系接着剤を塗布し、全反射フレネルレンズシートをその接着面に貼り合わせて、図１に示す形態からなる実施例１の一体型の透過型スクリーンを作製した。
【００９０】
（実施例２）
光拡散シートを以下のようにして作製した以外は、実施例１と同様にして実施例２の透過型スクリーンを作製した。
【００９１】
光拡散シートの作製；スチレン樹脂（屈折率１．６０）中に紫外線吸収剤である２−（２’−ヒドロキシ−５’−メチル−フェニル）ベンゾトリアゾ−ルを０．１質量％含有させた樹脂材料を用い、略Ｖ字形状の多数の溝３２の賦形型を周囲に有する押出成形ロールを用いて押出成形した。得られた光拡散シートは、厚さが０．５ｍｍであり、溝形状は幅０．０７ｍｍ、深さ０．２５ｍｍ、ピッチ０．１４ｍｍであり、紫外線透過率の平均が波長３００〜４００ｎｍで７％であった。その溝には平均粒径５μｍの黒色ビーズを含有した屈折率１．５３のバインダー樹脂からなる充填材料を埋め、さらにその上に、スチレン樹脂からなる厚さ２ｍｍの支持部（支持板）をエポキシ樹脂系接着剤を介して貼り合わせた。
【００９２】
こうして得られた光拡散シートの面にエポキシ樹脂系接着剤を塗布し、全反射フレネルレンズシートをその接着面に貼り合わせて、図５に示す形態からなる実施例２の一体型の透過型スクリーンを作製した。
【００９３】
（実施例３）
映像光が後方より斜めに投射される背面投射表示装置として、画面サイズ５０インチ（アスペクト比４：３、縦７６２ｍｍ×横１０６２ｍｍ）、透過型スクリーンからプロジェクター（光源）までの水平距離３２０ｍｍ、画面下端からプロジェクターを含む水平面までの垂直距離２２０ｍｍ、画面中心での映像光の入射角６２°となるように構成した。
【００９４】
全反射フレネルレンズシートの作製；先ず、プリズム（ピッチ０．１１ｍｍ）の反転形状が形成された賦形型を準備し、その賦形型に紫外線硬化型樹脂であるウレタンアクリレート樹脂を塗布した。その後、電離放射線硬化型樹脂上にポリカーボネートフィルムからなる平面状の基部（厚さ２ｍｍ）を載せ、更にその後、基部の上方から紫外線（波長域：３００〜４００ｎｍ、照射強度：７００ｍＪ／ｃｍ２）を照射して前記の紫外線硬化型樹脂を硬化した。なお、用いた基部は、紫外線透過率の平均が波長３００〜４００ｎｍで８０％であった。紫外線透過率の測定は分光光度計により行った。
【００９５】
光拡散シートの作製：先ず、略Ｖ字形状の多数の溝（溝形状：幅０．３５ｍｍ、深さ０．１ｍｍ、ピッチ０．７ｍｍ）を有する賦形型を準備した。その賦形型に紫外線硬化型樹脂であるウレタンアクリレート樹脂（屈折率１．５６）を塗布し、その後、その紫外線硬化型樹脂上に平面状の基部としてのポリカーボネートフィルム（厚さ０．２ｍｍ）を載せ、更にその後、上方から紫外線（波長域：３００〜４００ｎｍ、照射強度：７００ｍＪ／ｃｍ２）を照射して前記の紫外線硬化型樹脂を硬化した。硬化後のシートを賦形型から剥がし、形成された溝に平均粒径５μｍの黒色ビーズを含有した屈折率１．４９のバインダー樹脂（メタアクリレート樹脂）からなる充填材料を埋め、さらにその上に、ポリカーボネート樹脂からなる厚さ３ｍｍの支持部材をアクリル樹脂系接着剤を介して貼り合せた。この支持部材には、紫外線吸収剤として２−（２’−ヒドロキシ−５’−メチル−フェニル）ベンゾトリアゾ−ルを０．０５質量％含有させ、３００〜４００ｎｍでの透過率の平均を３％とした。
【００９６】
こうして得られた光拡散シートの面にアクリル樹脂系接着剤を塗布し、全反射フレネルレンズシートをその接着面に貼り合わせて、図５に示す形態からなる実施例３の一体型の透過型スクリーンを作製した。
【００９７】
（評価）
実施例１〜３の透過型スクリーンは、いずれにおいても、全反射フレネルレンズ部の寸法精度が１μｍ以下の精度となった。実施例１〜３の透過型スクリーンはこうした精度の全反射フレネルレンズ部を有するので、その全反射フレネルレンズ部で光が設計通りに偏向され、明るさの均一な画像を得ることができるという効果を有している。また、光拡散シート側からキセノンランプ（波長：３００ｎｍ以上、照射強度：１８０ｍＷ／ｍ２）を用い、３０℃の温度条件下で１０００時間照射した。その結果、照射前後における黄色度（ＪＩＳ  Ｋ７１０５）の増加率は１％となり、ほとんど変化しなかった。
【図面の簡単な説明】
【００９８】
【図１】本発明の第１実施形態に係る透過型スクリーンの一例を示す概略斜視図である。
【図２】図１に示した透過型スクリーンの概略断面図であり、（Ａ）は垂直断面の概略図、（Ｂ）は水平断面の概略図である。
【図３】本発明の第２実施形態に係る透過型スクリーンの一例を示す概略図であり、（Ａ）は概略斜視図、（Ｂ）は水平断面の概略図である。
【図４】本発明の第３実施形態に係る透過型スクリーンの一例を示す概略図であり、（Ａ）は概略斜視図、（Ｂ）は水平断面の概略図である。
【図５】本発明の第４実施形態に係る透過型スクリーンの一例を示す概略図であり、（Ａ）は概略斜視図、（Ｂ）は水平断面の概略図である。
【図６】本発明の第５実施形態に係る透過型スクリーンの一例を示す概略図であり、（Ａ）は概略斜視図、（Ｂ）は水平断面の概略図である。
【図７】本発明の背面投射型表示装置の一例を示す概略図である。
【図８】本発明の背面投射型表示装置の他の一例を示す概略図である。
【符号の説明】
【００９９】
３  映像光
４  略平行光
１１，２１，３１，４１，５１，７１  透過型スクリーン
１２  基部
１３  全反射フレネルレンズ部
１４  フレネルレンズシート
１５，２５，３５，４５，５５  光拡散部
１６  プリズム
１７  シリンドリカルレンズ
１８  接着剤
１９  屈折面
２０  全反射面
２２，５３  透明樹脂層
３２  溝
３３  第１斜面
３４  第２斜面
３６  光透過部
４２  光吸収部
４３  支持部
７０，８０  背面投射型表示装置
７２，８２  筐体
７３  映像光源
８３  ミラー
Ｓ１  光源側となる面
Ｓ２  観察者側となる面
Ｏ  仮想点
Ａ  上下軸
【図１】
2006065185.tif 000003
【図２】
2006065185.tif 000004
【図３】
2006065185.tif 000005
【図４】
2006065185.tif 000006
【図５】
2006065185.tif 000007
【図６】
2006065185.tif 000008
【図７】
2006065185.tif 000009
【図８】
2006065185.tif 000010